FR 2740382 A1 19970430 FR 9512562 A 19951025 i 2740382 DESCRIPTION PROCEDE DE MOULAGE DE PIECES ALLONGEES A HAUTE RESISTANCE EN COMPOSITE FIBRE-RESINE L'objet de l'invention est un procédé de moulage de pièces allongées à haute résistance en matériau composite fibre- résine plus particulièrement mais non exclusivement adapté aux aubes de turbomachine telles les aubes de soufflante.10 Le procédé RTM (resin transfert molding) est utilisé notamment dans l'aéronautique pour réaliser des pièces en matériau composite fibre-résine organique à haut rapport résistance sur masse. Il comporte les opérations15 fondamentales suivantes: a) réalisation d'une préforme de fibres à la forme de la pièce finie, b) disposition de la préforme dans un moule, c) injection de résine à l'état liquide, d) application d'une pression de maintien sur la résine et polymérisation par chauffage. Les résines utilisées sont très fluides et pénètrent bien entre les fibres de la préforme, même lorsqu'elles sont25 injectées sous une pression réduite. Pendant la polymérisation sous l'effet de la chaleur, la résine passe successivement de l'état liquide à l'état gélifié et enfin à l'état solide. Ces résines présentent cependant l'inconvénient d'avoir un retrait volumique de 4 % à 8 % pendant la phase de gélification, ce qui provoque l'apparition de retassures, c'est à dire de manques de matière dans la pièce. Dans le cas o la température de la pièce est homogène, la surface de cette pièce est rugueuse, car l'intérieur de la pièce plus chaud se polymérise en premier et attire de la résine encore liquide de la surface. 2 2740382 Toutefois, les parties les plus volumineuses de la pièce s'échauffent et se polymérisent plus vite du fait que la réaction de polymérisation est exothermique et que la chaleur ainsi produite s'évacue plus lentement. Des retassures 5 tendent alors à se former dans les parties les plus froides qui se polymérisent en dernier et qui alimentent de ce fait en résine liquide les parties plus chaudes. Ce phénomène est particulièrement gênant dans le cas des aubes de turbomachine dont la pale présente un bord de fuite10 allongé et mince dans lequel les retassures tendent à se former. Il est connu de doter les moules à la fois d'éléments chauffants et d'éléments réfrigérants pour réchauffer les15 parties plus froides et refroidir les parties plus chaudes pendant la polymérisation. De tels systèmes sont cependant très délicats à régler, et restent peu efficaces lorsque la pièce présente localement des masses importantes. De plus, ils ne résolvent pas le problème de la rugosité en20 surface. On connait par la publication de l'enregistrement d'invention statutaire US- H559 du 6 Décembre 1988 un procédé de moulage en enveloppe souple consistant à créer et à déplacer un front de gélification dans la pièce en pressant cette pièce entre25 deux plateaux dont l'un est chauffé et l'autre refroidi, le plateau refroidi étant ensuite progressivement chauffé à la température de polymérisation de la pièce pour déplacer le front de gélification. Toutefois, ce procédé est réservé aux pièces minces d'épaisseur uniforme, et il est présenté comme30 un moyen de faciliter l'évacuation des composants volatiles issus de la polymérisation et non de résorber les retassures de retreint. Par ailleurs, il ne permet pas un dimentionnement précis dans le sens de l'épaisseur. Pour résoudre le problème posé, l'invention propose un procédé d'obtention de pièces allongées en matériau composite fibre-résine organique mettant en oeuvre le procédé RTM précédemment décrit au titre de l'état de la technique Un tel procédé est remarquable en ce que: 3 2740382 a) le moule comporte une succession de sources de chaleur s'échelonnant d'une extrémité à l'autre de la pièce dans le sens de sa longueur, les sources de chaleur étant à une température inférieure à la température de polymérisation de la résine, b) après avoir injecté la résine liquide dans le moule, on maintient à une extrémité de la pièce une source d'alimentation en résine liquide sous pression, c) on active la source de chaleur à l'autre extrémité de la pièce, et on porte la matière dans son voisinage à la température de polymérisation, d) on active ensuite successivement et de proche en proche les autres sources de chaleur, afin d'amener à la température de polymérisation la matière au voisinage de chacune d'elles avec un échelonnement préétabli dans le temps, l'alimentation en résine liquide sous pression étant maintenue, e) on maintient ensuite la matière à la température de polymérisation pendant le temps nécessaire à sa polymérisation. On comprend que l'activation successive et de proche en proche des sources de chaleur crée et déplace un front de gélification qui parcourt toute la pièce depuis l'extrémité la plus éloignée de la source de résine liquide jusqu'à25 atteindre cette source. Dans ce front, la matière passe de l'état liquide à l'état gélifié tout en restant au contact de résine liquide sous pression, cette résine liquide comblant ainsi les vides laissés par la résine gélifiée. La surface de la pièce est donc lisse et les retassures n'apparaissent plus30 aux extrémités de la pièce, ce qui résout le problème posé. La vitesse de déplacement du front sera de préférence lente pour deux raisons: - la résorption des retassures est améliorée lorsque le front est étroit, - on ne peut gélifier qu'une quantité limitée de matière à la fois, du fait que le débit de résine sous pression à travers la préforme, ce débit étant nécessaire à 4 2740382 l'alimentation du front, est limité par la viscosité de la résine. De ce fait, on disposera aussi avantageusement dans le moule une succession d'éléments réfrigérants échelonnés d'une 5 extrémité à l'autre de la pièce. Ces éléments réfrigérants sont activés au départ de la polymérisation, et chaque élément réfrigérant est ensuite désactivé lorsqu'une source de chaleur est activée à proximité. Ces éléments réfrigérants absorbent la chaleur qui arrive par thermoconduction dans la10 résine liquide en amont du front, ce qui empêche une élévation prématurée de température dans cette région et corrélativement un début de polymérisation entrainant une augmentation de viscosité nuisible à l'écoulement de la résine et à une bonne alimentation du front de gélification.15 L'invention sera mieux comprise et les avantages qu'elle procure apparaîtront plus clairement au vu d'un exemple détaillé de réalisation et des figures annexés; La figure 1 illustre l'apparition de retassures dans le bord de fuite d'une aube avec le procédé connu. La figure 2 illustre le moulage de cette même aube conformément à l'invention.25 La figure 3 illustre la formation du front de gélification. On se reportera en premier lieu à la figure 1. Le moule 1 est en deux parties 2 et 3 séparées par une surface de jointure 430 et comporte une cavité 5 à la forme de l'aube que l'on voit dans cette figure selon une coupe transversale de la pale. Cette pale comporte successivement de l'avant vers l'arrière un bord d'attaque 6, un corps 7 et un bord de fuite 8. Le bord d'attaque 6 est arrondi, le corps 7 est la partie la35 plus épaisse et le bord de fuite 8 va en s'amincissant jusqu'à son extrémité 9. Le moule 1 est chauffé pour amener progressivement la résine injectée dans la cavité 5 à la température de 2740382 polymérisation. La réaction est exothermique et provoque un échauffement supplémentaire dans le corps 7 et vers la bord d'attaque 6 plus épais, cet échauffement provoquant lui même la polymérisation et la gélification accélérée d'une masse 11 5 de résine, cette masse 11 ayant tendance à fixer la résine 10 encore liquide qui l'entoure. Comme cette gélification s'accompagne d'une réduction de volume de 4 à 8 % selon les résines employées, la résine 10 dans le bord de fuite 8 se déplace vers la masse 11, ce qui provoque la formation de10 retassures 12 vers l'extrémité 9. Si on élevait la température du bord de fuite 9, on réduirait l'apparition des retassures 12, mais on ne pourrait pas empêcher la migration de résine liquide depuis la surface de15 la pièce vers la masse en cours de gélification à l'intérieur de la pièce, et la surface resterait de ce fait rugueuse. Cependant, du fait que la chaleur s'évacue mal dans les parties épaisses, la polymérisation provoque une élévation de20 température qui accélère elle-même la polymérisation, ce qui est à l'origine d'un processus instable difficile à contrôler par des apports extérieurs de chaleur ou de froid. On se reportera maintenant à la figure 2. L'aube à façonner 13 est représentée à l'intérieur du moule 1 dans le sens de la hauteur et comporte un pied 14 épais en queue d'aronde et une pale 15 mince d'extrémité 16. La préforme de fibres de renfort 17, partiellement représentée, ayant été déposée à l'intérieur du moule 1, on30 injecte la résine par au moins un conduit 18 débouchant à l'extrémité 16, et en même temps, on aspire par au moins un conduit 19 débouchant dans le pied 14 à l'extrémité opposée 20 de l'extrémité 16 l'air et l'excédent de résine dans la cavité 5 du moule 1. Le moule 1 comporte une pluralité de conduits 23 échelonnés entre les extrémités 20 et 16 dans la masse du moule, c'est à dire à l'extérieur de la cavité 5 et à proximité des parois de cette cavité 5. Un fluide caloporteur chaud ou froid 6 2740382 circule dans les conduits 23. Avantageusement, la circulation et la température de ce fluide seront régulés pour chaque conduit par un système de régulation à partir d'une température de consigne et de l'information donnée par un 5 capteur de température 24 placé à proximité de la paroi de la cavité 5 dans le voisinage dudit conduit 23. L'ensemble conduits 23 + fluide - régulation est dimensionné pour maintenir dans la résine à la hauteur de chaque conduit 23 une température entre la température T1 de la résine10 durablement liquide et la température T2 de la résine soumise à la polymérisation. Avantageusement aussi, afin de réduire la capacité de l'ensemble conduits 23 + fluide + régulation, le moule 1 sera15 serré entre les plateaux 25 et 26 d'une presse chauffante, la température de ces plateaux étant fixée à une valeur Tm proche de T1 et T2, avec de préférence Tm = T1. Ceci permet de réduire la quantité de chaleur véhiculée, donc le débit de fluide caloporteur qui ne maintient plus que les différences20 de température T1-Tm et T2- Tm, ce qui autorise une régulation plus précise. Pendant l'injection de résine, les conduits 23 maintiennent à Tl la température de la résine. La polymérisation se fait25 ensuite selon le programme suivant: a) monté à T2 du conduit 23 le plus proche de l'extrémité opposée à l'extrémité 16 par laquelle on maintient une alimentation en résine liquide sous pression, b) monté à T2 du conduit 23 suivant en direction de l'extrémité 16, c) monté à T2 successivement et de proche en proche les conduits 23 avec un échelonnement préétabli dans le temps, les conduits 23 déja montés à T2 étant maintenus à cette température, et les conduits 23 non encore montés à T2 étant35 maintenus à T1. Lorsque tous les conduits 23 ont été montés à T2, l'ensemble est maintenu à cette température pendant la durée de polymérisation de la résine, afin de polymériser complètement la résine de l'extrémité 16. 7 2740382 Une alimentation en résine liquide sous pression à l'extrémité 16 par le conduit 18 est maintenue depuis la montée à T2 du premier conduit 23 à l'extrémité 20 jusqu'à la 5 gélification de la résine à l'autre extrémité 16. On se reportera maintenant à la figure 3. L'abscisse exprime la longueur de l'aube 13 entre les extrémités 20 et 16, l'ordonnée exprime les températures T, notamment les deux10 échelons de températures remarquables: T1: température de la résine durablement liquide, c'est à dire au moins jusqu'à la monté en température du dernier conduit 23, T2: température de polymérisation de la résine, la courbe 30 exprime la distribution à un moment quelconque de la répartition de la température T de la résine entre les extrémités 20 et 16 de la pièce, et la courbe 31 l'état de cette même résine, c'est à dire liquide à T1 et gélifié puis solide au bout d'un certain temps à T2.20 En se déplaçant de l'extrémité 20 jusqu'à l'extrémité 16 d'injection, on observe successivement trois phases de la résine: - une phase gélifiée ou solide 32 à la température T2, dans laquelle les courbes 30 et 31 sont confondues. - une phase de gélification ou front de gélification 33 dans lequel les courbes 30 et 31 sont séparées, la courbe 30 exprimant le début de la gélification et la courbe 31 la fin de la gélification,30 - une phase encore liquide 34. Au fur et à mesure que l'on porte les conduits 23 de T1 à T2, le front de gélification 33 se déplace des extrémités 20 à 16 avec une vitesse V. Ce front à une largeur L donnée par la relation L = V (tl + t2) dans laquelle tl représente le temps de monté en température de T1 à T2, et t2 le temps de polymérisation. 8 2740382 On réduira la largeur L du front en réduisant la vitesse V de déplacement du front, donc en augmentant l'intervalle de temps entre la monté à T2 de deux conduits successifs 23, et inversement. On comprend aussi que lorsque L est faible, les 5 vides laissés par la résine gélifiée sont facilement comblés par la résine liquide sous pression qui se polymérisera et permettra d'obtenir un bloc de matière homogène. L'homme du métier déterminera par quelques expérimentations simples à des vitesses différentes la vitesse V donnant la qualité de matière requise, tl et t2 dépendant de l'épaisseur de la pièce et de la nature de la résine et pouvant en conséquence être assimilés à des constantes. On remarquera que la réfrigération de la phase encore liquide15 34 par les conduits 23 restés à la température T1 régulée empêche l'échauffement de ladite phase liquide 34 par transfert de chaleur depuis le front 33 ce qui présente deux avantages: a) le front 33 n'est pas élargi, b) la résine de la phase liquide 34 ne commence pas à se polymériser, reste en conséquence très fluide et s'écoule facilement entre les fibres de la préforme 17 pour alimenter le front 33 et combler les vides laissés par la résine gélifiée, ce qui améliore encore la qualité de la pièce25 obtenue. Un autre avantage du procédé est que même à une vitesse V élevée, les retassures ne se concentrent pas dans l'extrémité froide 16 de la pièce 13. On remarquera que dans cet exemple les conduits 23 constituent à la fois des sources de chaleur et de froid. Ces deux fonctions peuvent très bien être assurées par des conduits spécialisés, c'est à dire par une combinaison de conduits chauffants 23a et réfrigérants 23b distincts, 35 constituant des sources de chaleur 23a et des éléments réfrigérants 23b, ou par un système mixte non représenté combinant des résistances électriques de chauffage et des conduits de réfrigération. 9 2740382 On peut aussi disposer les capteurs de température 24 dans les conduits 23 à l'intérieur ou à la sortie du moule 1. Cette solution moins coûteuse est cependant moins précise et exige une circulation de fluide permanente et suffisante dans les conduits 23. 2740382 REVENDICATIONS 1 - Procédé de réalisation de pièces allongées à haute résistance en matériau composite fibre-résine organique, ledit procédé comportant notamment les opérations suivantes: - réalisation d'une préforme de fibres, - disposition de la préforme dans un moule, - injection de résine et polymérisation, caractérisé en ce que: a) Le moule (1) comporte une succession de sources de chaleur (23a) s'échelonnant d'une extrémité (16) à l'autre extrémité (20) de la pièce (13) dans le sens de la longueur, b) après avoir injecté la résine liquide dans le moule (1), on maintient à une extrémité (16) une source d'alimentation (18) en résine liquide sous pression, c) on active la source de chaleur (23,23a) à l'extrémité (20) opposée à l'extrémité (16), et on porte la matière dans son voisinage à la température de polymérisation T2 de la résine, d) on active ensuite successivement et de proche en proche les autres sources (23,23a) de chaleur avec un échelonnement préétabli dans le temps, afin d'amener à la température de polymérisation la matière au voisinage de chacune d'elles, e) on maintient ensuite la matière à la température de polymérisation pendant le temps nécessaire à l'achèvement de ladite polymérisation. 2- Procédé conforme à la revendication 1, caractérisé en ce que le moule (1) comporte également une succession d'éléments réfrigérants (23b) échelonnés d'une extrémité (16) à l'autre extrémité (20) de la pièce (1) dans le sens de la longueur, en ce que ces éléments réfrigérants (23b) sont activés au démarrage de la polymérisation, et en ce que chaque élément réfrigérant (23b) est désactivé lorsqu'une source de chaleur (23a) est activée dans son voisinage. il 2740382 3- Procédé conforme à la revendication 2, caractérisé en ce que les sources de chaleur (23,23a) et de froid (23b) sont constituées par un ensemble de conduits (23) dans chacun desquels circulent tour à tour un liquide chauffant et un liquide réfrigérant. 4- Procédé conforme à l'une quelconque des revendications 1 à 3, caractérisé en ce que le moule (1) est disposé entre les plateaux (25,26) d'une presse chauffante, afin de réduire la quantité de chaleur véhiculée dans les sources (23,23a, 23b).